(57)【特許請求の範囲】
【請求項１】
導体の周囲がシリコーンゴムを含む被覆材で絶縁被覆されているシリコーン被覆電線が、モールド樹脂により埋設されているモールド部を備えているワイヤーハーネスであり、
前記モールド部は、前記シリコーン被覆電線の表面に形成されたプライマー層を介して、接着剤により前記モールド樹脂と前記シリコーン被覆電線が接着しているものであり、
前記接着剤がポリオレフィン系樹脂を含有するポリオレフィン系接着剤であり、
前記プライマー層が金属アルコキシドを含有するプライマー組成物から形成されたものであることを特徴とするワイヤーハーネス。
【請求項２】
前記プライマー組成物の金属アルコキシドがチタンアルコキシドであることを特徴とする請求項１に記載のワイヤーハーネス。
【請求項３】
前記モールド樹脂が、ポリエステル系樹脂又はポリアミド系樹脂であることを特徴とする請求項１又は２に記載のワイヤーハーネス。
【請求項４】
前記ポリオレフィン系接着剤のポリオレフィン系樹脂が、マレイン酸変性ポリオレフィン樹脂であることを特徴とする請求項１〜３のいずれか１項に記載のワイヤーハーネス。
【請求項５】
前記シリコーン被覆電線のシリコーンゴムが、ポリジメチルシロキサンが１００質量部に対し、無機フィラーが１０〜３００質量部、架橋剤が０．５〜３０質量部、色素剤が０．１〜１０質量部含有するシリコーンゴム組成物から形成されたものであることを特徴とする請求項１〜４のいずれか１項に記載のワイヤーハーネス。
【発明の詳細な説明】
【技術分野】
【０００１】
本発明は、インバータ、モータ間に設置されるワイヤーハーネスに関し、詳しくは、シリコーン被覆電線がモールド樹脂により埋設されているモールド部を有するワイヤーハーネスに関する。
【背景技術】
【０００２】
ハイブリッド自動車や電気自動車等のインバータ、モータ間を接続するワイヤーハーネスは、ＡＣハーネスと呼ばれることもある。ＡＣハーネスは、被覆電線の端末にモールド樹脂で成形されたコネクタが接続された形態を有する。被覆電線の端末はモールド樹脂により周囲が覆われて、モールド樹脂に被覆電線が埋設されたモールド部として形成される。被覆電線は、例えば被覆材としてシリコーンゴムを用いたシリコーン被覆電線が用いられる。
【０００３】
シリコーンゴムは難接着物であることが知られており、一般的には、接着剤としてシリコーン系接着剤が用いられることが多い。しかし、シリコーン系接着剤は、インサート成形時に、成形樹脂によって流れ出しが起こってしまうため、モールド成形に適応させることができない。そのため、インサート成形に適応することが可能な接着剤が用いられる。しかし一般的なインサート成形用接着剤は、シリコーンゴムとの接着性が悪い。
【０００４】
例えば、シリコーンゴムと熱可塑性樹脂とを一体化させるインサート成形の際に接着剤の接着性を向上させるために、シリコーンゴムをプラズマ処理、もしくはトロイ処理等により、前処理した後、プライマー及び接着剤を塗布する方法が公知である（例えば特許文献１参照）
【先行技術文献】
【特許文献】
【０００５】
【特許文献１】特開２０１３−２４４６５２号公報
【発明の概要】
【発明が解決しようとする課題】
【０００６】
しかしながら上記特許文献１に記載されている手法では、接着剤を塗布するまでの前処理は、工数が多く手間がかかり、使用する材料の種類も多くなってしますという問題があった。
【０００７】
本発明の解決しようとする課題は、上記問題点を解決しようとするものであり、シリコーン被覆電線が樹脂モールドされたモールド部を有するワイヤーハーネスにおいて、モールド部のシリコーン被覆電線のシリコーンゴムとモールド樹脂との間の接着性に優れたワイヤーハーネスを提供することにある。
【課題を解決するための手段】
【０００８】
上記課題を解決するために本発明のワイヤーハーネスは、
導体の周囲がシリコーンゴムを含む絶縁層で被覆されているシリコーン被覆電線が、モールド樹脂により埋設されているモールド部を備えているワイヤーハーネスであり、
前記モールド部は、前記シリコーン被覆電線の表面に形成されたプライマー層を介して、接着剤により前記モールド樹脂と前記シリコーン電線が接着しているものであり、
前記接着剤がポリオレフィン系樹脂を含有するポリオレフィン系接着剤であり、
前記プライマー層が金属アルコキシドを含有する組成物から形成されたものであることを要旨とするものである。
【０００９】
本発明のワイヤーハーネスにおいて、前記プライマーの金属アルコキシドがチタンアルコキシドであることが好ましい。
【００１０】
本発明のワイヤーハーネスにおいて、前記モールド樹脂が、ポリエステル系樹脂又はポリアミド系樹脂であることが好ましい。
【００１１】
本発明のワイヤーハーネスにおいて、前記接着剤のポリオレフィン系樹脂が、マレイン酸変性ポリオレフィン樹脂であることが好ましい。
【００１２】
本発明のワイヤーハーネスにおいて、前記シリコーン被覆電線のシリコーンゴムが、ポリジメチルシロキサンが１００質量部に対し、無機フィラーが１０〜３００質量部、架橋剤が０．５〜３０質量部、色素剤が０．１〜１０質量部含有する組成物から形成されたものであることが好ましい。
【発明の効果】
【００１３】
本発明のワイヤーハーネスは、導体の周囲がシリコーンゴムを含む絶縁層で被覆されているシリコーン被覆電線が、モールド樹脂により埋設されているモールド部を備え、前記モールド部は、前記シリコーン被覆電線の表面に形成されたプライマー層を介して、接着剤により前記モールド樹脂と前記シリコーン電線が接着しているものであり、前記接着剤がポリオレフィン系樹脂を含有するポリオレフィン系接着剤であり、前記プライマー層が金属アルコキシドを含有する組成物から形成されたものであるから、シリコーンゴムにプライマー層を形成する処理の前に、プラズマ処理、トロイ処理等の表面処理を行わなくても、モールド部のシリコーン被覆電線のシリコーンゴムとモールド樹脂との間の接着性が良好であり、防水性に優れたワイヤーハーネスが得られる。
【００１４】
本発明のワイヤーハーネスは、特にプラズマ処理、トロイ処理等の表面処理が不要であるから、工数が増加せず、接着作業が容易である。また、接着剤としてシリコーン接着剤等を用いずに、ポリオレフィン系接着剤を用いることが可能であり、作業性に優れる。
【図面の簡単な説明】
【００１５】
【図１】図１は本発明のワイヤーハーネスの一例を示す断面図である。
【図２】図２は図１のワイヤーハーネスのモールド部の拡大図である。
【発明を実施するための形態】
【００１６】
以下、本発明の実施形態について詳細に説明する。図１に示すように、本発明のワイヤーハーネス１は、導体２１の周囲がシリコーンゴムを含む被覆層２２で絶縁被覆されているシリコーン被覆電線２がモールド樹脂５に埋設されているモールド部４を備えている。
【００１７】
シリコーン被覆電線２の端部には接続端子３が接続されていて、シリコーン被覆電線２の端部と接続端子３との接続部が、モールド樹脂５から形成されたコネクタハウジング内に埋設されていて、モールド（成形）コネクタとして形成されている。
【００１８】
コネクタハウジングは、シリコーン被覆電線２と接続端子３の接続部分がコネクタハウジング３の内部のキャビテイ内に収容されるように配置されて、ポリブチレンテレフタレート等の成形樹脂（モールド樹脂５）を用いてインサート成形を行うことにより、シリコーン被覆電線２と接続端子３の接続部が成形樹脂中に埋設されている。
【００１９】
図２は図１のワイヤーハーネスのモールド部の拡大図である。図２に示すようにモールド部４は、シリコーン被覆電線２の被覆層２２が、プライマー層６を介して接着剤７によりモールド樹脂から形成されるコネクタハウジング５と接着している。接着剤は、コネクタハウジングのモールド樹脂５と被覆電線２の被覆材２２の接合面の端部Ｃからコネクタハウジングの内部に水分が浸入するのを防止している。尚、図１では、プライマー層、接着剤の記載を省略した。
【００２０】
本発明は、プライマー層６のプライマー組成物として、金属アルコキシドを含む点に大きな特徴がある。金属アルコキシドを含むプライマーを用いてプライマー層を形成することにより、ポリオレフィン系接着剤のシリコーン被覆電線２に対する接着性を大きく向上させることができた。プライマー層６に含まれる金属アルコキシドは、シリコーン電線の被覆材２２のシリコーンゴムの中のポリジメチルシロキサン、シリカ等に由来する水酸基と化学的に結合し、被覆材２２の表面を改質する。シリコーン電線２の被覆材２２表面がプライマー層６によって改質されるため、ポリオレフィン系接着剤７との接着性が向上する。
【００２１】
例えばチタンアルコキシドは、シランカップリング剤等と比較すると、反応性が１０００倍ほど高いとされているように、金属アルコキシドの反応性は非常に高い。そのため、プライマー層がシリコーン被覆電線の被覆材と強固に結合することで、金属アルコキシド以外の他のプライマーを用いた場合と比較して、顕著な接着性向上効果が得られるものと予想される。このようにポリオレフィン系接着剤と被覆材のシリコーンゴムの接着性が良好になるため、シリコーン被覆電線とモールド樹脂との接着性が向上する。また、接着剤７としてポリオレフィン系接着剤を用いても、十分な接着が可能である。
【００２２】
プライマー層６の厚さは、接着剤７によりシリコーン被覆電線２とモールド樹脂５とが十分接着すればよく、時に限定されない。プライマー層６の好ましい厚さは、乾燥膜厚で、０．１〜１２０μｍの範囲内であり、好ましくは、５〜８０μｍの範囲内である。
【００２３】
プライマー層６を形成するためのプライマー組成物は、主成分として金属アルコキシドを含有するものが用いられる。金属アルコキシドは各種の金属アルコキシドを用いることができ、例えば、チタンアルコキシド、ジルコニウムアルコキシド、アルミニウムアルコキシド等が挙げられる。金属アルコキシドは、一般に入手が容易であり、接着性向上効果が良好な点から、チタンアルコキシドを用いるのが好ましい。
【００２４】
プライマー組成物は、金属アルコキシドは、モノマーの状態で使用してもよいが、水等と反応させてオリゴマーの状態としたチタンアルコキシドオリゴマー等の金属アルコキシドオリゴマーを使用するのが好ましい。アルコキシドオリゴマーは、オリゴマー化の際に、チタンキレート等の金属キレート、チタンアシレート等の金属アシレート等を併用してもよい。金属アルコキシドオリゴマーとすることで、製膜性、濡れ性、安定性、密着性等が向上する。
【００２５】
金属アルコキシドとして、一般に入手可能な化合物を以下に示す。
上記チタンアルコキシドとしては、テトライソプロピルチタネート（TPT）、テトラノルマルブチルチタネート（TBT）、ブチルチタネートダイマー（DBT）、テトラオクチルチタネート（TOT）、ターシャリーアミルチタネート、テトラターシャリーブチルチタネート（TTBT）、テトラステアリルチタネート（TST）等が挙げられる。
【００２６】
チタンキレートとしては、チタンアセチルアセトネート、チタンテトラアセチルアセトネート、チタンエチルアセトアセテート、リン酸チタン化合物、チタンオクチレングリコレート、チタンエチルアセトアセテート、チタンアセチルアセトネート、チタンオクチレングリコレート化合物、チタン−１，３−プロパンジオキシビス（エチルアセトアセテート）、ドデシルベンゼンスルホン酸チタン化合物、等の溶剤系キレート、チタンラクテートアンモニウム塩、チタンラクテート、チタントリエタノールアミネート、チタンジエタノールアミネート、チタンアミノエチルアミノエタノレート等の水系キレートが挙げられる。
【００２７】
チタンアシレートとしては、チタンイソステアレート等が挙げられる。
【００２８】
ジルコニウムアルコキシドとしては、ノルマルプロピルジルコネート(NPZ)、ノルマルブチルジルコネート(NBZ)等が挙げられる。
【００２９】
ジルコニウムキレートとしては、ジルコニウムテトラアセチルアセトネート、ジルコニウムモノアセチルアセトネート、ジルコニウムエチルアセトアセテート、塩化ジルコニル化合物、ジルコニウムラクテートアンモニウム塩等が挙げられる。
【００３０】
ジルコニウムアシレートとしては、オクチル酸ジルコニウム化合物、ステアリン酸ジルコニウム等が挙げられる。
【００３１】
金属アルコキシドオリゴマーは、市販品を用いることができる。チタンアルコキシドオリゴマーの市販品として、例えば、松本ファインケミカル社製、製品名「オルガチックスＰＣ‐２００」（主成分はチタンアルコキシド系オリゴマー）、「オルガチックスＰＣ‐６２０」（チタンオリゴマー＋密着性向上剤）等が挙げられる。
【００３２】
プライマー組成物には、接着性等を阻害しない範囲で、金属アルコキシド以外の成分を添加してもよい。
【００３３】
プライマー組成物は、組成物を適当な粘度に調節するために、溶剤で希釈して使用することができる。溶剤は、金属アルコキシドの溶解性や成膜性等に応じて適宜用いられる。例えば溶剤としては、メタノール、エタノール、１‐ブタノール、イソプロパノール等のアルコール、アセトン、トルエン等の一般的な溶剤を用いることができる。
【００３４】
上記コネクタハウジングを構成するモールド樹脂５は、特に限定されず、この種ワイヤーハーネスのコネクタハウジング等に用いられる各種モールド用樹脂を用いることができる。
【００３５】
モールド樹脂５として具体的には、ポリエチレン、ポリプロピレン等のポリオレフィン系樹脂、ポリブチレンテレフタレート、ポリエチレンテレフタレート、ポリブチレンテレフタレート等のポリエステル系樹脂、各種のポリアミド等のポリアミド系樹脂が挙げられる。モールド樹脂は、上記樹脂を１種単独で使用しても、２種以上を混合して使用しても、いずれでもよい。
【００３６】
モールド樹脂５は、ポリエステル系樹脂、又はポリアミド樹脂を用いるのが好ましい。ポリエステル系樹脂はポリブチレンテレフタレートを用いるのが好ましい。
【００３７】
上記モールド樹脂５には、樹脂成形に用いられる一般的な添加剤を添加してもよい。上記添加剤としては、例えば、硬化剤、硬化触媒、無機充填剤、酸化防止剤、金属不活性化剤（銅害防止剤）、紫外線吸吸収剤、紫外線隠蔽剤、難燃助剤、加工助剤（滑剤、ワックス等）、カーボンブラック、その他の着色顔料、可とう性付与剤、耐衝撃性付与剤、有機充填剤、希釈剤（溶剤等）、搖変剤、消泡剤、レべリング剤等を挙げることができる。モールド樹脂に添加される添加剤は、ＡＣハーネスとしての性能を持たせるために、耐候性、耐熱性、耐寒性等の性能を有するものが好ましい。
【００３８】
上記シリコーン被覆電線２とモールド樹脂５を接着するための接着剤６は、ポリオレフィン系樹脂を含有するポリオレフィン系接着剤が用いられる。ポリオレフィン系接着剤は、ホットメルト接着剤である。すなわち、モールド樹脂の成形時の熱により溶融して、モールド樹脂と接着する。
【００３９】
接着剤６のポリオレフィン系樹脂は、ポリマー主鎖もしくは側鎖にカルボニル基を有するものが好ましく、例えば、マレイン酸変性ポリオレフィン系樹脂等が挙げられる。
【００４０】
ワイヤーハーネスを製造するには、先ずシリコーン被覆電線２の端末に被覆材２２を皮剥ぎして露出させた導体２１に、接続端子３を接続する。接続端子３は圧着、溶接等で導体２１と接合することができる。シリコーン被覆電線２２のモールド部４となる所定の位置に、プライマー層６、接着剤７を順次形成する。
【００４１】
プライマー層６の形成は、プライマーを塗布し、常温又は加熱により乾燥させることで形成することができる。接着剤７は、加熱溶融した接着剤を塗工することで、形成することができる。
【００４２】
コネクタハウジングは、インサート成形等により形成することができる。具体的には、プライマー層６、接着剤７を設けたシリコーン被覆電線２と接続端子３をコネクタハウジングの金型の所定の位置に配置して、加熱溶融したモールド樹脂５を金型内に注入して、成形を行う。冷却後、モールド樹脂５から形成されたコネクタハウジングを型から取り出して、接続端子３とシリコーン電線２の一部がモールド樹脂５の内部に埋設されたコネクタハウジングを有するワイヤーハーネス１が得られる。
【００４３】
シリコーン被覆電線２の被覆材２２は、未架橋シリコーンゴムと有機過酸化物等のラジカル発生剤を架橋剤として含むシリコーンゴム組成物から形成される。被覆材２２は、シリコーンゴム組成物を導体の周囲に押出して被覆を形成した後、加熱等の手段により被覆のシリコーンゴムを架橋処理せせて架橋シリコーンゴムとして形成されている。
【００４４】
上記シリコーンゴム組成物には、無機フィラー、着色剤等の添加剤を添加してもよい。このような添加剤としては、例えば電線被覆材に用いられる、一般的な顔料、充填剤、酸化防止剤、老化防止剤等が挙げられる。
【００４５】
シリコーンゴム組成物に用いられる未架橋シリコーンゴムは、架橋剤を混練した後、加熱架橋させることで弾性体となるミラブル型（加熱架橋型）、或いは架橋前は液状である液状ゴム型のいずれを用いてもよい。液状ゴム型シリコーンゴムは、室温付近で架橋が可能な室温架橋型（ＲＴＶ）と、混合後１００℃付近で加熱すると架橋する低温架橋型（ＬＴＶ）がある。
【００４６】
シリコーンゴム組成物は、直鎖状のオルガノポリシロキサンを主原料（生ゴム）として、補強充填剤、増量充填剤等の無機フィラー、分散促進剤、色素材、その他添加剤等を配合することができる。
【００４７】
上記無機フィラーとしては、炭酸カルシウム、水酸化マグネシウム、酸化チタン、酸性白土、マイカ、シリカ、タルク等が挙げられる。
【００４８】
上記色素材としては、各種の顔料、染料等を用いることができる。
【００４９】
シリコーンゴム組成物は、例えば、ポリジメチルシロキサンが１００質量部に対し、無機フィラーが１０〜３００質量部、架橋剤が０．５〜３０質量部、色素材が０．１〜１０質量部含む配合比とすることができる。
【００５０】
シリコーン被覆電線２の導体２１は、銅、銅合金等の銅系金属を用いることが一般的であるが、銅以外にもアルミニウム、マグネシウム等を用いることができる。また導体２１は、銅に他の金属として鉄、ニッケル、マグネシウム、シリコン等の、通常、導体として広く使用されている金属を添加してもよい。導体２１は、単線、複数線、複数線の集合体を用いることができる。複数の単線の集合体は、撚線でもよい。
【００５１】
シリコーン被覆電線２の導体２１の径や被覆材２２の厚み等は、特に限定されず、適宜決めることができる。また被覆材２２は、単層であっても、２層以上の複数層から構成しても、いずれでもよい。
【００５２】
本発明ワイヤーハーネスは、自動車、電子・電気機器に使用されるワイヤーハーネスに利用することができる。特に高い耐熱性と難燃性を要求される用途に好適である。例えば自動車用のハイブリッド車や電気自動車のエンジンとバッテリを繋ぐパワーケーブル等のような高電圧、大電流の用途等に好適である。
【実施例】
【００５３】
〔実施例１〜４、比較例１〜６〕
金属アルコキシドを含むプライマーを用いた場合と金属アルコキシドを含まないプライマーを用いた場合のシリコーンゴムと成形樹脂の接着性について試験を行った。表１に実施例、比較例で使用したプライマーの構成、試験片の構成を記載した。表１に示すように実施例１〜４は金属アルコキシドを含むプライマーを用いた。比較例１〜６は、金属アルコキシドを含まないプライマーを用いた。プライマーの評価は、シリコーンゴム板（クラベ社製、大きさ４０ｍｍ×１９．５ｍｍ×１．６ｍｍｔ）を準備し、表１に示す各種プライマーを用いてシリコーンゴムの表面にプライマー処理した後、プライマー処理面に接着剤を塗布し、成型樹脂を用いてインサート成形し（樹脂温度：２５０℃、金型温度：８０℃）、引張せん断接着試験用のシングルラップ接合の試験片を作製した。この試験片を用いて、引張せん断接着試験を行った。試験の結果を表１に示す。
【００５４】
試験に用いた成型樹脂の大きさは、大きさが３０ｍｍ×１０ｍｍ×厚さ２ｍｍであり、接合部分であるオーバーラップ部の長さを２０ｍｍとした。成形樹脂は、実施例１、２、比較例１〜６は、ポリブチレンテレフタレート樹脂（ＰＢＴ）を用い、実施例３、４は、ポリアミド樹脂を用いた。プライマーの塗布方法、実施例、比較例で使用した材料、接着試験方法の詳細は下記のお通りである。
【００５５】
〔プライマーの塗布方法〕
プライマーは、ピペッター（Ｍ＆Ｓ  Ｉｎｓｔｒｕｍｅｎｔｓ  Ｔｒａｄｉｎｇ  Ｉｎｃ社の商品名「ピペットマン  Ｐ−１００」）を用いて、シリコーンゴム板の表面２５０ｍｍ２に対して、２０μＬを滴下し、滴下後、ピペッターの先端を用いてプライマーを広げることで塗布した。塗布後、室温（２３℃、湿度５４％）で１時間乾燥した。
【００５６】
〔接着強さ試験方法〕
上記試験片を用いて、ＪＩＳ  Ｓ６０４０に準じて引張せん断接着強さを測定した。また、引っ張りせん断接着試験後の破断面の破壊形態を観察して判定した。観察の結果、材料破壊の場合良好「○」とし、界面破壊の場合不良「×」とした。接着面が界面破壊すると、界面からモールド樹脂の内部に水が浸入し易くなり、防水性能が低下するため、破壊形態が界面破壊ではなく材料破壊となることは重要な点である。
【００５７】
〔プライマーの組成〕
・チタンアルコキシド１：マツモトファインケミカル社製、商品名「Ｘ−１２２９」（チタンアルコキシドオリゴマーを主成分とする１液溶剤型プライマー、溶剤として、メタノール、２‐プロパノール、酢酸エチル等を含む）
・チタンアルコキシド２：マツモトファインケミカル社製、商品名「ＰＣ‐６２０」（チタンアルコキシドオリゴマーを主成分とする、Ａ液、Ｂ液からなる２液溶剤型プライマー、溶剤として、１‐ブタノール、トルエン、メタノール等を含む）、試験はＡ液、Ｂ液を１：１の質量比で混合し、５質量％となるようにヘキサンで希釈して塗布液を調製した。
【００５８】
・フェノール樹脂：セメダイン社製、商品名「３０００ＰＰ」（フェノール樹脂２〜１０％、溶剤：炭化水素系８０〜９０％、エステル系１〜１０％）
・ポリオレフィン樹脂：セメダイン社製、商品名「ＰＰ―７Ｆ」（オレフィン系樹脂２〜１０％、溶剤：炭化水素８０〜９０％、エステル系１〜１０％） 
・シアノ化合物：高圧ガス工業社製、商品名「シアノンプライマー  Ｚ８３１」（シアノ化合物２〜５質量％、溶剤：アルコール系４１〜５２質量％、炭化水素系４５〜５０質量％）
上記樹脂は、市販で入手できる形態のままでプライマーとして塗布した。
【００５９】
・エポキシ系シランカップリング剤：モメンティブ社製、製品名「Ａ−１８７」（３‐グリシドキシプロピルトリメトキシシラン）
・アミノ系シランカップリング剤：モメンティブ社製、製品名「Ａ−１１００」（３‐アミノプロピルトリエトキシシラン）
・マレイン酸系シランカップリング剤：モメンティブ社製、製品名「Ａ−１８７７」
上記シランカップリング剤は、５質量％ヘキサン溶液として、プライマーを調製した。
【００６０】
〔成形樹脂〕
・ＰＢＴ：ポリプラスチック社製、製品名「ジュラネックス３３０ＨＲ」
・ＰＡ６Ｔ：デュポン社製、製品名「ザイテルＨＴＮ５１Ｇ３５ＥＦ」（ポリフタルアミド樹脂）
【００６１】
〔接着剤〕
・変性マレイン酸系接着剤、東亞合成社製、製品名「ＰＰＥＴ１３０３Ｓ」
【００６２】
【表１】
0006265098.tif 000002
【００６３】
表１に示すように、実施例１〜４はチタンアルコキシドオリゴマーを含むプライマーを用いたものであるから、接着強度も十分高く、破壊形態も材料破壊であり良好であった。これに対し、比較例１〜６は金属アルコキシドを含まないプライマーを用いたものであり、接着強度が低く、破壊形態も界面破壊であり不良であった。また、モールド樹脂として、ＰＢＴを用いた実施例１、２、ポリアミドを用いた実施例３、４のいずれも良好な結果であった。
【００６４】
以上、本発明の実施の形態について詳細に説明したが、本発明は上記実施の形態に何ら限定されるものではなく、本発明の要旨を逸脱しない範囲で種々の改変が可能である。
【符号の説明】
【００６５】
１  ワイヤーハーネス
２  シリコーン被覆電線
２１  導体
２２  被覆材
３  接続端子
４  モールド部
５  モールド樹脂（コネクタハウジング）
６  プライマー層
７  接着剤
【図１】
0006265098.tif 000003
【図２】
0006265098.tif 000004